(57)【要約】【課題】信頼性を向上させることができる積層セラミックキャパシタ及びその製造方法を提供する。【解決手段】本発明の一実施形態は、誘電体層を含み、互いに対向する第１面及び第２面、上記第１面と第２面を連結する第３面及び第４面、及び上記第１面から第４面と連結され、且つ互いに対向する第５面及び第６面を含むセラミック本体と、上記セラミック本体の内部に配置され、上記第１及び第２面に露出し、且つ第３面又は第４面に一端が露出する複数の内部電極と、上記第１面及び第２面に露出する上記内部電極の側部上に配置される第１サイドマージン部及び第２サイドマージン部と、を含み、上記第１サイドマージン部及び第２サイドマージン部には金属又は金属酸化物が配置され、上記誘電体層の厚さに対する上記金属又は金属酸化物の直径比が０．８以下である積層セラミックキャパシタを提供する。【選択図】図５
2020035992.tif 000002
【特許請求の範囲】
【請求項１】
誘電体層を含み、互いに対向する第１面及び第２面、前記第１面と第２面を連結する第３面及び第４面、及び前記第１面から第４面と連結され、且つ互いに対向する第５面及び第６面を含むセラミック本体と、
前記セラミック本体の内部に配置され、前記第１及び第２面に露出し、且つ第３面又は第４面に一端が露出する複数の内部電極と、
前記第１面及び第２面に露出する前記内部電極の側部上に配置される第１サイドマージン部及び第２サイドマージン部と、を含み、
前記第１サイドマージン部及び第２サイドマージン部には金属又は金属酸化物が配置され、前記誘電体層の厚さに対する前記金属又は金属酸化物の直径比が０．８以下である、積層セラミックキャパシタ。
【請求項２】
前記金属はニッケル（Ｎｉ）であり、前記金属酸化物はニッケル（Ｎｉ）とマグネシウム（Ｍｇ）を含む酸化物である、請求項１に記載の積層セラミックキャパシタ。
【請求項３】
前記金属又は金属酸化物は、前記第１サイドマージン部及び第２サイドマージン部の領域のうち前記誘電体層に隣接した領域内に配置される、請求項１または２に記載の積層セラミックキャパシタ。
【請求項４】
前記複数の内部電極のうち、中央部に配置される内部電極の末端と接する前記第１又は第２サイドマージン部領域の厚さに対する、最外側に配置される内部電極の末端と接する前記第１又は第２サイドマージン部領域の厚さの比は０．９以上１．０以下である、請求項１から３のいずれか一項に記載の積層セラミックキャパシタ。
【請求項５】
前記複数の内部電極のうち、中央部に配置される内部電極の末端と接する前記第１又は第２サイドマージン部領域の厚さに対する、前記セラミック本体の角と接する前記第１又は第２サイドマージン部領域の厚さの比は０．９以上１．０以下である、請求項１から４のいずれか一項に記載の積層セラミックキャパシタ。
【請求項６】
前記誘電体層の厚さは０．４μｍ以下であり、前記内部電極の厚さは０．４μｍ以下である、請求項１から５のいずれか一項に記載の積層セラミックキャパシタ。
【請求項７】
前記第１サイドマージン部及び第２サイドマージン部の平均厚さは２μｍ以上１０μｍ以下である、請求項１から６のいずれか一項に記載の積層セラミックキャパシタ。
【請求項８】
前記セラミック本体は、前記誘電体層を間に挟んで互いに対向するように配置される複数の内部電極を含むことで容量が形成される活性部と、前記活性部の上部及び下部に形成されるカバー部と、を含み、
前記カバー部の厚さは２０μｍ以下を満たす、請求項１から７のいずれか一項に記載の積層セラミックキャパシタ。
【請求項９】
複数の第１内部電極パターンが所定の間隔をおいて形成された第１セラミックグリーンシート、及び複数の第２内部電極パターンが所定の間隔をおいて形成された第２セラミックグリーンシートを設ける段階と、
前記第１内部電極パターンと前記第２内部電極パターンが交差するように、前記第１セラミックグリーンシートと前記第２セラミックグリーンシートを積層してセラミックグリーンシート積層体を形成する段階と、
前記第１内部電極パターン及び第２内部電極パターンの末端が幅方向に露出する側面を有するように前記セラミックグリーンシート積層体を切断する段階と、
前記第１内部電極パターン及び第２内部電極パターンの末端が露出する側面に第１サイドマージン部及び第２サイドマージン部を形成する段階と、
前記切断された積層体を焼成して誘電体層及び内部電極を含むセラミック本体を設ける段階と、を含み、
前記第１サイドマージン部及び第２サイドマージン部には金属又は金属酸化物が配置され、前記誘電体層の厚さに対する前記金属又は金属酸化物の直径比が０．８以下である、積層セラミックキャパシタの製造方法。
【請求項１０】
前記金属はニッケル（Ｎｉ）であり、前記金属酸化物はニッケル（Ｎｉ）とマグネシウム（Ｍｇ）を含む酸化物である、請求項９に記載の積層セラミックキャパシタの製造方法。
【請求項１１】
前記金属又は金属酸化物は、前記第１サイドマージン部及び第２サイドマージン部の領域のうち前記誘電体層に隣接した領域内に配置される、請求項９または１０に記載の積層セラミックキャパシタの製造方法。
【請求項１２】
前記第１及び第２セラミックグリーンシートの厚さは０．６μｍ以下であり、前記第１及び第２内部電極パターンの厚さは０．５μｍ以下である、請求項９から１１のいずれか一項に記載の積層セラミックキャパシタの製造方法。
【請求項１３】
前記内部電極のうち、中央部に配置される内部電極の末端と接する前記第１又は第２サイドマージン部領域の厚さに対する、最外側に配置される内部電極の末端と接する前記第１又は第２サイドマージン部領域の厚さの比は０．９以上１．０以下である、請求項９から１２のいずれか一項に記載の積層セラミックキャパシタの製造方法。
【請求項１４】
前記内部電極のうち、中央部に配置される内部電極の末端と接する前記第１又は第２サイドマージン部領域の厚さに対する、前記セラミックグリーンシート積層体の角と接する前記第１又は第２サイドマージン部領域の厚さの比は０．９以上１．０以下である、請求項９から１３のいずれか一項に記載の積層セラミックキャパシタの製造方法。
【請求項１５】
前記第１サイドマージン部及び第２サイドマージン部の平均厚さが２μｍ以上１０μｍ以下である、請求項９から１４のいずれか一項に記載の積層セラミックキャパシタの製造方法。
【請求項１６】
前記セラミック本体は、前記誘電体層を間に挟んで互いに対向するように配置される複数の内部電極を含むことで容量が形成される活性部と、前記活性部の上部及び下部に形成されたカバー部と、を含み、
前記カバー部の厚さは２０μｍ以下を満たす、請求項９から１５のいずれか一項に記載の積層セラミックキャパシタの製造方法。
【発明の詳細な説明】
【技術分野】
【０００１】
本発明は、セラミック本体の側面に配置されたサイドマージン部内に配置されるニッケル粒子又はニッケル酸化物のサイズを制御することにより、信頼性を向上させることができる積層セラミックキャパシタ及びその製造方法に関するものである。
【背景技術】
【０００２】
一般に、キャパシタ、インダクタ、圧電体素子、バリスタ又はサーミスタなどのセラミック材料を用いる電子部品は、セラミック材料からなるセラミック本体と、本体内部に形成された内部電極と、上記内部電極と接続されるように、セラミック本体の表面に設置された外部電極と、を備える。
【０００３】
最近では、電子製品の小型化及び多機能化に伴い、チップ部品も小型化及び高機能化する傾向にあるため、積層セラミックキャパシタにもサイズが小さく、容量が大きい高容量製品が求められている。
【０００４】
積層セラミックキャパシタの小型化及び高容量化のためには、電極有効面積の最大化（容量実現に必要な有効体積分率を増加させること）が要求される。
【０００５】
上記のような小型・高容量の積層セラミックキャパシタを実現するために、積層セラミックキャパシタを製造するにあたり、内部電極が本体の幅方向に露出するようにすることで、マージンのない設計により内部電極の幅方向の面積を最大化し、且つかかるチップを製作してから焼成する前の段階でチップの幅方向における電極露出面にサイドマージン部を別に付着して完成する方法が適用される。
【０００６】
しかし、上記の方法では、サイドマージン部の形成過程において、サイドマージン部の内部に、内部電極に含まれる金属又は上記金属酸化物が配置されることがあり、上記金属又は上記金属酸化物が原因で信頼性が低下する可能性がある。
【０００７】
具体的には、サイドマージン部の内部に生成された金属又は金属酸化物によって内部電極間の距離を減少させるという現象が現れ、電界が集中するようになり、ショート不良が発生する可能性がある。
【０００８】
そこで、超小型及び高容量製品でのショート不良を防ぐことで信頼性を向上させることができる研究が必要な実情である。
【先行技術文献】
【特許文献】
【０００９】
【特許文献１】韓国公開特許第２０１０−０１３６９１７号公報
【発明の概要】
【発明が解決しようとする課題】
【００１０】
本発明は、セラミック本体の側面に配置されたサイドマージン部内に配置されるニッケル粒子又はニッケル酸化物のサイズを制御することにより、信頼性を向上させることができる積層セラミックキャパシタ及びその製造方法を提供することを目的とする。
【課題を解決するための手段】
【００１１】
本発明の一実施形態は、誘電体層を含み、互いに対向する第１面及び第２面、上記第１面と第２面を連結する第３面及び第４面、及び上記第１面から第４面と連結され、且つ互いに対向する第５面及び第６面を含むセラミック本体と、上記セラミック本体の内部に配置され、上記第１及び第２面に露出し、且つ第３面又は第４面に一端が露出する複数の内部電極と、上記第１面及び第２面に露出する上記内部電極の側部上に配置される第１サイドマージン部及び第２サイドマージン部と、を含み、上記第１サイドマージン部及び第２サイドマージン部には金属又は金属酸化物が配置され、上記誘電体層の厚さに対する上記金属又は金属酸化物の直径比が０．８以下である積層セラミックキャパシタを提供する。
【００１２】
本発明の他の実施形態は、複数の第１内部電極パターンが所定の間隔をおいて形成された第１セラミックグリーンシート、及び複数の第２内部電極パターンが所定の間隔をおいて形成された第２セラミックグリーンシートを設ける段階と、上記第１内部電極パターンと上記第２内部電極パターンが交差するように、上記第１セラミックグリーンシートと上記第２セラミックグリーンシートを積層してセラミックグリーンシート積層体を形成する段階と、上記第１内部電極パターン及び第２内部電極パターンの末端が幅方向に露出する側面を有するように上記セラミックグリーンシート積層体を切断する段階と、上記第１内部電極パターン及び第２内部電極パターンの末端が露出する側面に第１サイドマージン部及び第２サイドマージン部を形成する段階と、上記切断された積層体を焼成して誘電体層及び内部電極を含むセラミック本体を設ける段階と、を含み、上記第１サイドマージン部及び第２サイドマージン部には金属又は金属酸化物が配置され、上記誘電体層の厚さに対する上記金属又は金属酸化物の直径比が０．８以下である積層セラミックキャパシタの製造方法を提供する。
【発明の効果】
【００１３】
本発明の一実施形態によると、セラミック本体の側面に配置されたサイドマージン部内に配置されるニッケル粒子又はニッケル酸化物のサイズを制御することにより、内部電極間の電界集中を防ぐことでショート不良を減少させることができる。
【図面の簡単な説明】
【００１４】
【図１】本発明の一実施形態による積層セラミックキャパシタを示す概略的な斜視図である。
【図２】図１のセラミック本体の外観を示す斜視図である。
【図３】図２のセラミック本体の焼成前のセラミックグリーンシート積層体を示す斜視図である。
【図４】図２のＢ方向から見た側面図である。
【図５】図４のＳ領域の拡大図である。
【図６ａ】本発明の他の実施形態による積層セラミックキャパシタの製造方法を概略的に示す断面図である。
【図６ｂ】本発明の他の実施形態による積層セラミックキャパシタの製造方法を概略的に示す断面図である。
【図６ｃ】本発明の他の実施形態による積層セラミックキャパシタの製造方法を概略的に示す断面図である。
【図６ｄ】本発明の他の実施形態による積層セラミックキャパシタの製造方法を概略的に示す斜視図である。
【図６ｅ】本発明の他の実施形態による積層セラミックキャパシタの製造方法を概略的に示す断面図である。
【図６ｆ】本発明の他の実施形態による積層セラミックキャパシタの製造方法を概略的に示す断面図である。
【発明を実施するための形態】
【００１５】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために拡大縮小表示（又は強調表示や簡略化表示）がされることがあり、図面上の同一の符号で示される要素は同一の要素である。
【００１６】
図１は本発明の一実施形態による積層セラミックキャパシタを示す概略的な斜視図であり、図２は図１のセラミック本体の外観を示す斜視図であり、図３は図２のセラミック本体の焼成前のセラミックグリーンシート積層体を示す斜視図であり、図４は図２のＢ方向から見た側面図である。
【００１７】
図１〜図４を参照すると、本実施形態による積層セラミックキャパシタ１００は、セラミック本体１１０と、上記セラミック本体１１０の内部に形成される複数の内部電極１２１、１２２と、上記セラミック本体１１０の外表面に形成される外部電極１３１、１３２と、を含む。
【００１８】
上記セラミック本体１１０は、互いに対向する第１面１及び第２面２と、上記第１面と第２面を連結する第３面３及び第４面４と、上面及び下面である第５面５及び第６面６と、を有することができる。
【００１９】
上記第１面１及び第２面２とは、セラミック本体１１０の第２方向であって、幅方向に向かい合う面のことであり、上記第３面３及び第４面４は、第１方向であって、長さ方向に向かい合う面のことであり、上記第５面５及び第６面６とは、第３方向であって、厚さ方向に向かい合う面のことである。
【００２０】
上記セラミック本体１１０の形状に特に制限はないが、図面に示すように、直方体形状であることができる。
【００２１】
上記セラミック本体１１０の内部に形成された複数の内部電極１２１、１２２は、セラミック本体の第３面３又は第４面４に一端が露出する。
【００２２】
上記内部電極１２１、１２２は、異なる極性を有する第１内部電極１２１及び第２内部電極１２２を一対にすることができる。
【００２３】
第１内部電極１２１の一端は第３面３に露出することができ、第２内部電極１２２の一端は第４面４に露出することができる。
【００２４】
上記第１内部電極１２１及び第２内部電極１２２の他端は第３面３又は第４面４から一定の間隔をおいて形成される。
【００２５】
上記セラミック本体の第３面３及び第４面４には、第１及び第２外部電極１３１、１３２が形成されて上記内部電極と電気的に連結されることができる。
【００２６】
本発明の一実施形態による積層セラミックキャパシタ１００は、上記セラミック本体１１０の内部に配置され、上記第１面１及び第２面２に露出し、且つ第３面３又は第４面４に一端が露出する複数の内部電極１２１、１２２と、上記第１面１及び第２面２に露出する上記内部電極１２１、１２２の側部上に配置される第１サイドマージン部１１２及び第２サイドマージン部１１３と、を含む。
【００２７】
上記セラミック本体１１０の内部には、複数の内部電極１２１、１２２が形成される。また、上記複数の内部電極１２１、１２２の各側部は上記セラミック本体１１０の幅方向の面である第１面１及び第２面２に露出し、露出している側部上に第１サイドマージン部１１２及び第２サイドマージン部１１３が配置される。
【００２８】
第１サイドマージン部１１２及び第２サイドマージン部１１３の平均厚さは２μｍ以上１０μｍ以下であってもよい。
【００２９】
本発明の一実施形態によると、上記セラミック本体１１０は、複数の誘電体層１１１が積層された積層体と、上記積層体の両側面に配置される第１サイドマージン部１１２及び第２サイドマージン部１１３とで構成されることができる。
【００３０】
上記複数の誘電体層１１１は、焼結された状態であって、隣接する誘電体層同士の境界は確認できないほど一体化することができる。
【００３１】
上記セラミック本体１１０の長さは、セラミック本体の第３面３から第４面４までの距離に該当する。
【００３２】
上記誘電体層１１１の長さは、セラミック本体の第３面３と第４面４との間の距離を形成する。
【００３３】
これに制限されるものではないが、本発明の一実施形態によると、セラミック本体の長さは４００〜１４００μｍであってもよい。より具体的には、セラミック本体の長さは、４００〜８００μｍであるか、又は６００〜１４００μｍであることができる。
【００３４】
上記誘電体層１１１上に内部電極１２１、１２２が形成されることができる。上記内部電極１２１、１２２は、焼結によって一誘電体層を間に挟んで上記セラミック本体の内部に形成されることができる。
【００３５】
図３を参照すると、誘電体層１１１に第１内部電極１２１が形成される。上記第１内部電極１２１は、誘電体層の長さ方向には全体的に形成されない。すなわち、第１内部電極１２１の一端は第３面３まで形成されて第３面３に露出し、第１内部電極１２１の他端はセラミック本体の第４面４から所定の間隔をおいて形成されることができる。
【００３６】
セラミック本体の第３面３に露出する第１内部電極の端部は、第１外部電極１３１と接続される。
【００３７】
第１内部電極とは逆に、第２内部電極１２２の一端は第４面４に露出して第２外部電極１３２と接続され、第２内部電極１２２の他端は第３面３から所定の間隔をおいて形成される。
【００３８】
上記内部電極は、高容量の積層セラミックキャパシタの実現のために、４００階以上積層されることができるが、必ずしもこれに制限されるものではない。
【００３９】
上記誘電体層１１１は、第１内部電極１２１の幅と同一の幅を有することができる。すなわち、上記第１内部電極１２１は、誘電体層１１１の幅方向において全体的に形成されることができる。
【００４０】
これに制限されるものではないが、本発明の一実施形態によると、誘電体層の幅及び内部電極の幅は１００〜９００μｍであってもよい。より具体的には、誘電体層の幅及び内部電極の幅は、１００〜５００μｍであるか、又は１００〜９００μｍであることができる。
【００４１】
セラミック本体が小型化するにつれて、サイドマージン部の厚さが積層セラミックキャパシタの電気特性に影響を与える可能性がある。本発明の一実施形態によると、サイドマージン部の厚さを１０μｍ以下に形成することにより、小型化した積層セラミックキャパシタの特性を向上させることができる。
【００４２】
すなわち、サイドマージン部の厚さを１０μｍ以下に形成することにより、容量を形成する内部電極の重なり面積を最大に確保することで、高容量及び小型の積層セラミックキャパシタを実現することができる。
【００４３】
かかるセラミック本体１１０は、キャパシタの容量形成に寄与する部分としての活性部Ａと、上下マージン部として活性部Ａの上下部にそれぞれ形成された上部及び下部カバー部１１４、１１５とで構成されることができる。
【００４４】
上記活性部Ａは、誘電体層１１１を間に挟んで複数の第１及び第２内部電極１２１、１２２を繰り返し積層して形成されることができる。
【００４５】
上記上部及び下部カバー部１１４、１１５は、内部電極を含んでいないことを除いては、誘電体層１１１と同一の材料及び構成を有することができる。
【００４６】
すなわち、上記上部及び下部カバー部１１４、１１５は、セラミック材料を含むことができ、例えば、チタン酸バリウム（ＢａＴｉＯ３）系セラミック材料を含むことができる。
【００４７】
上記上部及び下部カバー部１１４、１１５はそれぞれ２０μｍ以下の厚さを有することができるが、必ずしもこれに制限されるものではない。
【００４８】
本発明の一実施形態において、内部電極と誘電体層は同時に切断されて形成されるものであって、内部電極の幅と誘電体層の幅が同一に形成されることができる。これについてのより具体的な事項は後述する。
【００４９】
本実施形態では、誘電体層の幅と内部電極の幅を同一に形成することにより、セラミック本体１１０の幅方向の第１面及び第２面に内部電極１２１、１２２の側部が露出することができる。
【００５０】
上記内部電極１２１、１２２の側部が露出したセラミック本体１１０の幅方向の両側面には、第１サイドマージン部１１２及び第２サイドマージン部１１３が形成されることができる。
【００５１】
上記第１サイドマージン部１１２及び第２サイドマージン部１１３の厚さは１０μｍ以下であることができる。上記第１サイドマージン部１１２及び第２サイドマージン部１１３の厚さが薄ければ薄いほど、セラミック本体内に形成される内部電極の重なり面積が比較的広くなることができる。
【００５２】
上記第１サイドマージン部１１２及び第２サイドマージン部１１３の厚さは、セラミック本体１１０の側面に露出する内部電極のショートを防止できる厚さを有することができれば、特に限定されないが、例えば、第１サイドマージン部１１２及び第２サイドマージン部１１３の厚さは２μｍ以上であってもよい。
【００５３】
上記第１及び第２サイドマージン部の厚さが２μｍ未満の場合には、外部衝撃に対する機械的強度が低下する可能性があり、上記第１及び第２サイドマージン部の厚さが１０μｍを超えると、内部電極の重なり面積が比較的減少して積層セラミックキャパシタの高容量を確保することが困難となるおそれがある。
【００５４】
積層セラミックキャパシタの容量を最大化するためには、誘電体層を薄膜化する方法、薄膜化した誘電体層を高く積層する方法、内部電極のカバレッジを向上させる方法などが検討されている。
【００５５】
また、容量を形成する内部電極の重なり面積を向上させる方法も検討されている。
【００５６】
内部電極の重なり面積を増やすためには、内部電極が形成されていないマージン部領域を最小限に抑える必要がある。
【００５７】
特に、積層セラミックキャパシタが小型化するにつれて、内部電極の重なり領域を増やすためには、マージン部領域を最小限に抑える必要がある。
【００５８】
本実施形態によると、誘電体層の幅方向全体に内部電極が形成され、サイドマージン部の厚さが１０μｍ以下に設定されるため、内部電極の重なり面積が広いという特徴を有する。
【００５９】
一般に、誘電体層が高く積層されるにつれて、誘電体層及び内部電極の厚さは薄くなる。その結果、内部電極がショートするという現象が頻繁に発生することがある。また、誘電体層の一部にのみ内部電極が形成される場合、内部電極による段差が発生して絶縁抵抗の加速寿命又は信頼性が低下する可能性がある。
【００６０】
これに対し、本実施形態によると、薄膜の内部電極及び誘電体層を形成しても、内部電極が誘電体層の幅方向に対して全体的に形成されるため、内部電極の重なり面積が大きくなって積層セラミックキャパシタの容量を高くすることができる。
【００６１】
また、内部電極による段差を減少させて絶縁抵抗の加速寿命を向上させることにより、容量特性に優れながらも信頼性に優れた積層セラミックキャパシタを提供することができる。
【００６２】
図５は図４のＳ領域の拡大図である。
【００６３】
図５を参照すると、本発明の一実施形態による積層セラミックキャパシタにおいて、上記第１サイドマージン部１１２及び第２サイドマージン部１１３内には金属又は金属酸化物２１が配置され、上記誘電体層１１１の厚さｔｄに対する上記金属又は金属酸化物２１の直径Ｄの比は０．８以下を満たす。
【００６４】
本発明の一実施形態のように、積層セラミックキャパシタの製造過程において、焼成前の段階でセラミック本体の幅方向における電極露出面にサイドマージン部を別に付着する場合には、サイドマージン部の形成過程で、サイドマージン部の内部に、内部電極に含まれる金属又は金属酸化物が配置されることがある。しかし、上記金属又は金属酸化物が原因で信頼性が低下する可能性がある。
【００６５】
具体的には、サイドマージン部の内部に生成された金属又は金属酸化物によって内部電極間の距離を減少させるという現象が現れ、電界集中が発生することがある。その結果、ショート不良が発生するおそれがある。
【００６６】
すなわち、電位差のある内部電極間に中性導体が浸透する場合には、導体の性質に応じて導体内に電荷が再配列され、再配列された中性導体は電極と同一の効果を奏することができる。その結果、内部電極間の距離を減少させるようになり、内部電極間の電界強度が増加する。
【００６７】
このように、サイドマージン部内に中性導体である金属又は金属酸化物が浸透する場合、内部電極間の電界強度の増加現象が原因でショート不良が発生する可能性が高くなる。
【００６８】
本発明の一実施形態によると、第１サイドマージン部１１２及び第２サイドマージン部１１３内に生成された金属又は金属酸化物の粒子サイズを制御することにより、電界集中量を予測することができるため、ショート不良を減少させることができる。
【００６９】
具体的には、上記第１サイドマージン部１１２及び第２サイドマージン部１１３内に金属又は金属酸化物２１を配置し、且つ上記誘電体層１１１の厚さｔｄに対する上記金属又は金属酸化物２１の直径Ｄの比が０．８以下を満たすように調節することにより、内部電極内に増加する電界を制御してショート不良を減少させることができる。
【００７０】
上記第１サイドマージン部１１２及び第２サイドマージン部１１３内に金属又は金属酸化物２１が配置され、且つ上記誘電体層１１１の厚さｔｄに対する上記金属又は金属酸化物２１の直径Ｄの比が０．８を超えると、電極と同一の効果を奏する金属又は金属酸化物２１の直径Ｄが長くなって内部電極間の距離が短くなるという現象によってショート不良が発生することがある。
【００７１】
これに対し、本発明の一実施形態において、上記金属又は金属酸化物２１の直径Ｄが短ければ短いほどショート不良が発生する可能性は低くなるため、上記誘電体層１１１の厚さｔｄに対する上記金属又は金属酸化物２１の直径Ｄの比の下限値は、特に特定しない。
【００７２】
上記金属又は金属酸化物２１において、上記金属はニッケル（Ｎｉ）であり、上記金属酸化物はニッケル（Ｎｉ）とマグネシウム（Ｍｇ）を含む酸化物であることができるが、必ずしもこれに制限されるものではない。
【００７３】
上記第１及び第２内部電極１２１、１２２がニッケル（Ｎｉ）を含む場合、上記第１サイドマージン部１１２及び第２サイドマージン部１１３内に配置される金属又は金属酸化物２１は、上記のように、ニッケル（Ｎｉ）であるか、又はニッケル（Ｎｉ）とマグネシウム（Ｍｇ）を含む酸化物であることができる。
【００７４】
他の例として、上記第１及び第２内部電極１２１、１２２がニッケル（Ｎｉ）以外の他の金属を含む場合、上記第１サイドマージン部１１２及び第２サイドマージン部１１３内に配置される金属又は金属酸化物２１は同様にニッケル（Ｎｉ）以外の他の金属又はその金属酸化物であることができる。
【００７５】
上記金属又は金属酸化物２１は、上記第１サイドマージン部１１２及び第２サイドマージン部１１３の領域のうち、上記誘電体層１１１に隣接する領域内に配置されることができる。
【００７６】
本発明の一実施形態において、第１サイドマージン部１１２及び第２サイドマージン部１１３内に配置された金属又は金属酸化物２１は、上述のように、焼成前の段階でセラミック本体の幅方向における電極露出面にサイドマージン部を別に付着した場合、内部電極に含まれる金属又は金属酸化物がサイドマージン部に浸透する可能性がある一方で、上記金属又は金属酸化物２１のサイドマージン部内への拡散には限界があるため、上記第１サイドマージン部１１２及び第２サイドマージン部１１３の領域のうち上記誘電体層１１１に隣接する領域内に配置されることができる。
【００７７】
特に、上記第１サイドマージン部１１２及び第２サイドマージン部１１３の領域のうち上記誘電体層１１１に隣接する領域は、第１内部電極１２１と第２内部電極１２２の間の領域であることができる。
【００７８】
上記誘電体層１１１に隣接する上記第１サイドマージン部１１２及び第２サイドマージン部１１３の領域のうち第１内部電極１２１と第２内部電極１２２の間の領域に金属又は金属酸化物２１が配置される場合には、内部電極間に電界が集中するという現象が発生する可能性がある。
【００７９】
換言すると、従来の積層セラミックキャパシタの製造方法のように、別のサイドマージン部を付着していない場合には、セラミック本体の幅方向のマージン部に金属又は金属酸化物が配置される可能性は低く、特に誘電体層に隣接するセラミック本体の幅方向のマージン部に金属又は金属酸化物が配置される可能性は低い。
【００８０】
つまり、金属又は金属酸化物２１が上記第１サイドマージン部１１２及び第２サイドマージン部１１３の領域のうち上記誘電体層１１１に隣接する領域内に配置されるという特徴は本発明の固有の現象である。そこで、本発明の一実施形態では、かかる金属又は金属酸化物２１の直径を制御することにより、内部電極間の電界集中を調節してショート不良を減少させることを主な特徴とする。
【００８１】
特に、本発明の一実施形態によると、上記誘電体層１１１の厚さは０．４μｍ以下であり、上記内部電極１２１、１２２の厚さは０．４μｍ以下である超小型及び高容量の積層セラミックキャパシタを特徴とする。
【００８２】
本発明の一実施形態のように、上記誘電体層１１１の厚さが０．４μｍ以下、上記内部電極１２１、１２２の厚さが０．４μｍ以下の薄膜の誘電体層及び内部電極を適用した超小型及び高容量の積層セラミックキャパシタでは、内部電極間の電界集中によるショート不良の信頼性の問題が非常に重要な問題である。
【００８３】
すなわち、従来の積層セラミックキャパシタの場合に比べて、本発明の一実施形態は、誘電体層１１１と内部電極１２１、１２２の厚さが０．４μｍ以下の超小型及び高容量の積層セラミックキャパシタに適用される技術であるため、誘電体層の厚さが薄く、内部電極間の距離が近いため、電界が集中する可能性が高い。
【００８４】
かかる薄膜の超小型及び高容量の積層セラミックキャパシタに加えて、本発明の一実施形態では、焼成前の段階でセラミック本体の幅方向における電極露出面にサイドマージン部を別に付着するため、サイドマージン部の形成過程では、サイドマージン部の内部に、内部電極に含まれる金属又は金属酸化物が配置されることがある。
【００８５】
この場合、上述のように、上記金属又は金属酸化物が電極の役割を果たすようになって内部電極間の距離がより近くなる現象が現れるため、電界集中によるショート不良の可能性がさらに高まり得る。
【００８６】
しかし、本発明の一実施形態のように、別のサイドマージン部が付着された超小型及び高容量の積層セラミックキャパシタにおいて、上記誘電体層１１１の厚さｔｄに対する上記金属又は金属酸化物２１の直径Ｄの比が０．８以下を満たすように調節することにより、誘電体層１１１ならびに第１及び第２内部電極１２１、１２２の厚さが０．４μｍ以下の薄膜からなる積層セラミックキャパシタの場合にも、信頼性を向上させることができる。
【００８７】
但し、ここで、上記薄膜とは、誘電体層１１１ならびに第１及び第２内部電極１２１、１２２の厚さが０．４μｍ以下であることだけを意味するものではなく、従来の製品よりも薄い厚さの誘電体層と内部電極を含む概念として理解することができる。
【００８８】
本発明の一実施形態において、上記誘電体層１１１の厚さｔｄに対する上記金属又は金属酸化物２１の直径Ｄの比が０．８以下を満たすように調節する方法としては、セラミック本体の幅方向の側面に第１及び第２サイドマージン部を形成した後、焼成過程で焼成温度プロファイルを調節するか、又は昇温速度を調節することにより、上記金属又は金属酸化物２１の直径Ｄを制御することが挙げられる。
【００８９】
図４を参照すると、上記複数の内部電極１２１、１２２のうち、中央部に配置される内部電極の末端と接する上記第１又は第２サイドマージン部領域の厚さｔｃ１に対する、最外側に配置される内部電極の末端と接する上記第１又は第２サイドマージン部領域の厚さｔｃ２の比は１．０以下であることができる。
【００９０】
また、中央部に配置される内部電極の末端と接する上記第１又は第２サイドマージン部領域の厚さｔｃ１に対する、最外側に配置される内部電極の末端と接する上記第１又は第２サイドマージン部領域の厚さｔｃ２の比の下限値は、特に制限されるものではないが、０．９以上であることが好ましい。
【００９１】
本発明の一実施形態によると、上記第１又は第２サイドマージン部が、従来とは異なって、セラミックグリーンシートをセラミック本体の側面に付着して形成されるため、第１又は第２サイドマージン部の位置ごとの厚さが一定である。
【００９２】
すなわち、従来では、セラミックスラリーを塗布又は印刷する方式でサイドマージン部を形成したため、サイドマージン部の位置ごとの厚さのばらつきが激しかった。
【００９３】
具体的には、従来の場合、セラミック本体の中央部に配置される内部電極の末端と接する第１又は第２サイドマージン部領域の厚さが他の領域の厚さに比べて厚く形成された。
【００９４】
例えば、従来の場合は、中央部に配置される内部電極の末端と接する第１又は第２サイドマージン部領域の厚さに対する、最外側に配置される内部電極の末端と接する第１又は第２サイドマージン部領域の厚さの比が０．９未満程度とそのばらつきが大きかった。
【００９５】
このように、サイドマージン部の位置ごとの厚さのばらつきが大きい従来の場合には、同一サイズの積層セラミックキャパシタにおいて、サイドマージン部の占める部分が大きいため、容量形成部のサイズを大きく確保することができなくなり高容量の確保に困難がある。
【００９６】
一方、本発明の一実施形態は、第１及び第２サイドマージン部１１２、１１３の平均厚さが２μｍ以上１０μｍ以下であり、上記複数の内部電極１２１、１２２のうち、中央部に配置される内部電極の末端と接する上記第１又は第２サイドマージン部領域の厚さｔｃ１に対する、最外側に配置される内部電極の末端と接する上記第１又は第２サイドマージン部領域の厚さｔｃ２の比が０．９以上１．０以下であることから、サイドマージン部の厚さが薄く、厚さのばらつきが小さいため、容量形成部のサイズを大きく確保することができる。
【００９７】
本発明の一実施形態では、従来とは異なって、セラミックグリーンシートをセラミック本体の側面に付着して形成するため、第１又は第２サイドマージン部の位置ごとの厚さが一定である。
【００９８】
これにより、高容量の積層セラミックキャパシタの実現が可能となる。
【００９９】
一方、図４を参照すると、上記複数の内部電極１２１、１２２のうち、中央部に配置される内部電極の末端と接する上記第１又は第２サイドマージン部領域の厚さｔｃ１に対する、上記セラミック本体１１０の端と接する上記第１又は第２サイドマージン部領域の厚さｔｃ３の比は１．０以下であることができる。
【０１００】
また、中央部に配置される内部電極の末端と接する上記第１又は第２サイドマージン部領域の厚さｔｃ１に対する、上記セラミック本体１１０の端と接する上記第１又は第２サイドマージン部領域の厚さｔｃ３の比の下限値は０．９以上であることが好ましい。
【０１０１】
上記の特徴により、サイドマージン部の領域別の厚さのばらつきが小さく、容量形成部のサイズを大きく確保することができる。また、これにより、高容量の積層セラミックキャパシタの実現が可能となる。
【０１０２】
図６ａ〜図６ｆは本発明の他の実施形態による積層セラミックキャパシタの製造方法を概略的に示す断面図及び斜視図である。
【０１０３】
本発明の他の実施形態によると、複数の第１内部電極パターンが所定の間隔をおいて形成された第１セラミックグリーンシート、及び複数の第２内部電極パターンが所定の間隔をおいて形成された第２セラミックグリーンシートを設ける段階と、上記第１内部電極パターンと上記第２内部電極パターンが交差するように、上記第１セラミックグリーンシートと上記第２セラミックグリーンシートを積層してセラミックグリーンシート積層体を形成する段階と、上記第１内部電極パターン及び第２内部電極パターンの末端が幅方向に露出する側面を有するように、上記セラミックグリーンシート積層体を切断する段階と、上記第１内部電極パターン及び第２内部電極パターンの末端が露出する側面に第１サイドマージン部及び第２サイドマージン部を形成する段階と、上記切断された積層体を焼成して誘電体層ならびに第１及び第２内部電極を含むセラミック本体を設ける段階と、を含み、上記第１サイドマージン部及び第２サイドマージン部には金属又は金属酸化物が配置され、上記誘電体層の厚さに対する上記金属又は金属酸化物の直径比が０．８以下である積層セラミックキャパシタの製造方法を提供する。
【０１０４】
以下、本発明の他の実施形態による積層セラミックキャパシタの製造方法を説明する。
【０１０５】
図６ａに示すように、セラミックグリーンシート２１１上に所定の間隔をおいて複数のストライプ状の第１内部電極パターン２２１を形成する。上記複数のストライプ状の第１内部電極パターン２２１は互いに平行に形成されることができる。
【０１０６】
上記セラミックグリーンシート２１１は、セラミック粉末、有機溶剤、及び有機バインダーを含むセラミックペーストで形成されることができる。
【０１０７】
上記セラミック粉末は、高誘電率を有する物質であって、これに制限されるものではないが、チタン酸バリウム（ＢａＴｉＯ３）系材料、鉛複合ペロブスカイト系材料、又はチタン酸ストロンチウム（ＳｒＴｉＯ３）系材料などを用いることができ、好ましくは、チタン酸バリウム（ＢａＴｉＯ３）粉末が用いられることができる。上記セラミックグリーンシート２１１が焼成されると、セラミック本体１１０を構成する誘電体層１１１となる。
【０１０８】
ストライプ状の第１内部電極パターン２２１は、導電性金属を含む内部電極ペーストによって形成されることができる。上記導電性金属は、これに制限されるものではないが、ニッケル（Ｎｉ）、銅（Ｃｕ）、パラジウム（Ｐｄ）、又はこれらの合金であることができる。
【０１０９】
上記セラミックグリーンシート２１１上にストライプ状の第１内部電極パターン２２１を形成する方法は、特に制限されないが、例えば、スクリーン印刷法又はグラビア印刷法のような印刷法によって形成されることができる。
【０１１０】
また、図示されていないが、別のセラミックグリーンシート２１１上に所定の間隔をおいて複数のストライプ状の第２内部電極パターン２２２を形成することができる。
【０１１１】
以下、第１内部電極パターン２２１が形成されたセラミックグリーンシートを第１セラミックグリーンシートと称することができ、第２内部電極パターン２２２が形成されたセラミックグリーンシートを第２セラミックグリーンシートと称することができる。
【０１１２】
次に、図６ｂに示すように、ストライプ状の第１内部電極パターン２２１とストライプ状の第２内部電極パターン２２２が交差するように、第１及び第２セラミックグリーンシートを交互に積層することができる。
【０１１３】
後で、上記ストライプ状の第１内部電極パターン２２１は第１内部電極１２１となり、ストライプ状の第２内部電極パターン２２２は第２内部電極１２２となり得る。
【０１１４】
本発明の他の実施形態によると、上記第１及び第２セラミックグリーンシートの厚さｔｄ'は０．６μｍ以下であり、第１及び第２内部電極パターンの厚さｔｅは０．５μｍ以下である。
【０１１５】
本発明は、誘電体層の厚さが０．４μｍ以下、内部電極の厚さが０．４μｍ以下の薄膜からなる超小型高容量の積層セラミックキャパシタを特徴とするため、上記第１及び第２セラミックグリーンシートの厚さｔｄ'は０．６μｍ以下であり、第１及び第２内部電極パターンの厚さｔｅは０．５μｍ以下であることを特徴とする。
【０１１６】
図６ｃは本発明の他の実施形態によって第１及び第２セラミックグリーンシートが積層されたセラミックグリーンシート積層体２２０を示す断面図であり、図６ｄは第１及び第２セラミックグリーンシートが積層されたセラミックグリーンシート積層体２２０を示す斜視図である。
【０１１７】
図６ｃ及び図６ｄを参照すると、複数の平行なストライプ状の第１内部電極パターン２２１が印刷された第１セラミックグリーンシートと、複数の平行なストライプ状の第２内部電極パターン２２２が印刷された第２セラミックグリーンシートは互いに交互に積層される。
【０１１８】
より具体的には、第１セラミックグリーンシートに印刷されたストライプ状の第１内部電極パターン２２１の中央部と第２セラミックグリーンシートに印刷されたストライプ状の第２内部電極パターン２２２との間の間隔が重なるように積層されることができる。
【０１１９】
次に、図６ｄに示すように、上記セラミックグリーンシート積層体２２０は、複数のストライプ状の第１内部電極パターン２２１とストライプ状の第２内部電極パターン２２２を横切るように切断されることができる。すなわち、上記セラミックグリーンシート積層体２２０は、互いに直交するＣ１−Ｃ１とＣ２−Ｃ２切断線に沿って切断されて積層体２１０となることができる。
【０１２０】
より具体的には、ストライプ状の第１内部電極パターン２２１及びストライプ状の第２内部電極パターン２２２は、長さ方向に切断されることで、一定の幅を有する複数の内部電極に分割されることができる。この際、積層されたセラミックグリーンシートも内部電極パターンとともに切断される。これにより、誘電体層は、内部電極の幅と同一の幅を有するように形成されることができる。
【０１２１】
また、Ｃ２−Ｃ２切断線に沿って、個別のセラミック本体サイズに合わせて切断することができる。すなわち、第１サイドマージン部及び第２サイドマージン部を形成する前に、棒状の積層体をＣ２−Ｃ２切断線に沿って個別のセラミック本体サイズに切断して複数の積層体２１０を形成することができる。
【０１２２】
すなわち、重なる第１内部電極の中心部と第２内部電極の間に形成された所定の間隔が同一の切断線によって棒状の積層体が切断されるようにすることができる。これにより、第１内部電極及び第２内部電極の一端は切断面に交互に露出することができる。
【０１２３】
その後、上記積層体２１０の第１及び第２側面に第１サイドマージン部及び第２サイドマージン部を形成することができる。
【０１２４】
次に、図６ｅに示すように、上記積層体２１０の第１及び第２側面のそれぞれに第１サイドマージン部２１２及び第２サイドマージン部（不図示）を形成することができる。
【０１２５】
具体的には、第１サイドマージン部２１２の形成方法は、接着剤（不図示）が塗布された側面形成用のセラミックグリーンシート２１２をゴム素材のパンチング弾性材３００の上部に配置することである。
【０１２６】
次に、上記積層体２１０の第１側面は、上記の接着剤（不図示）が塗布された側面形成用のセラミックグリーンシート２１２と向かい合うように、上記積層体２１０を９０度回転させた後、上記積層体２１０を、上記接着剤（不図示）が塗布された側面形成用のセラミックグリーンシート２１２に加圧及び密着させる。
【０１２７】
上記積層体２１０を、上記接着剤（不図示）が塗布された側面形成用のセラミックグリーンシート２１２に加圧及び密着させて、側面形成用のセラミックグリーンシート２１２を上記積層体２１０に転写する場合、上記ゴム素材のパンチング弾性材３００により、上記側面形成用のセラミックグリーンシート２１２は、上記積層体２１０の側面端部まで形成され、残りの部分は切断されることができる。
【０１２８】
図６ｆは側面形成用のセラミックグリーンシート２１２が上記積層体２１０の側面端部まで形成されたことを示す図である。
【０１２９】
その後、上記積層体２１０を回転させることにより、積層体２１０の第２側面に第２サイドマージン部を形成することができる。
【０１３０】
次に、上記積層体２１０の両側面に第１及び第２サイドマージン部が形成された積層体を仮焼及び焼成し、誘電体層ならびに第１及び第２内部電極を含むセラミック本体を形成することができる。
【０１３１】
本発明の一実施形態によると、側面形成用のセラミックグリーンシート２１２の上部に接着剤が塗布されるため、従来とは異なって、低温度及び低圧力の条件で側面形成用のセラミックグリーンシート２１２を積層体２１０の側面に転写することができる。
【０１３２】
これにより、積層体２１０に加わるダメージを最小限に抑えることができ、焼成後の積層セラミックキャパシタの電気特性の低下を防ぐことができるとともに、信頼性を向上させることができる。
【０１３３】
また、接着剤が塗布された側面形成用のセラミックグリーンシート２１２を積層体２１０の側面に転写し、焼成過程で加圧することにより、積層体と側面形成用のセラミックグリーンシートとの間の密着力を改善させることができる。
【０１３４】
その後、第１内部電極が露出するセラミック本体の第３側面、及び上記第２内部電極が露出するセラミック本体の第４側面にそれぞれ外部電極を形成することができる。
【０１３５】
本発明の他の実施形態によると、側面形成用のセラミックグリーンシートは、薄く、厚さのばらつきが小さいため、容量形成部のサイズを大きく確保することができる。
【０１３６】
具体的には、焼成後の第１及び第２サイドマージン部１１２、１１３の平均厚さは２μｍ以上１０μｍ以下であり、位置ごとの厚さのばらつきが少ないため、容量形成部のサイズを大きく確保することができる。
【０１３７】
これにより、高容量の積層セラミックキャパシタの実現が可能となる。
【０１３８】
その他、上述した本発明の一実施形態の特徴と同一部分についての説明は、重複を避けるために省略する。
【０１３９】
以下、実験例を挙げて本発明をさらに詳細に説明する。但し、これは、発明の具体的な理解を助けるためのものであり、本発明の範囲が実験例によって限定されるものではない。
実験例
【０１４０】
実施例は、上記第１サイドマージン部１１２及び第２サイドマージン部１１３内に金属又は金属酸化物２１を配置し、且つ誘電体層１１１の厚さｔｄに対する上記金属又は金属酸化物２１の直径Ｄの比が０．８以下を満たすようにした本発明の一実施形態による積層セラミックキャパシタを設けたものであり、比較例は従来の方法で製造したものである。
【０１４１】
そして、幅方向に内部電極が露出し、マージンがないグリーンチップの電極露出部に、上記実施例のように側面形成用のセラミックグリーンシートを付着してサイドマージン部が形成されるようセラミックグリーンシート積層体を形成した。
【０１４２】
チップの変形を最小化した状態で一定の温度と圧力を加えてセラミックグリーンシート積層体の両面に側面形成用のセラミックグリーンシートを付着することで、０６０３サイズ（横×縦×高さ：０．６ｍｍ×０．３ｍｍ×０．３ｍｍ）の積層セラミックキャパシタグリーンチップを作製した。
【０１４３】
このように製作した積層セラミックキャパシタ試料は、４００℃以下、窒素雰囲気下で仮焼工程を経て焼成温度１２００℃以下、水素濃度０．５％Ｈ２以下の条件で焼成した後、ショート不良などの電気特性を総合的に確認した。
【０１４４】
上記実験により測定した結果、従来の比較例では、ショート不良率が高いことを確認した。
【０１４５】
一方、第１サイドマージン部１１２及び第２サイドマージン部１１３内に金属又は金属酸化物２１を配置し、且つ誘電体層１１１の厚さｔｄに対する上記金属又は金属酸化物２１の直径Ｄの比が０．８以下を満たす実施例の場合には、５％未満の不良率と信頼性に優れることが確認できる。
【０１４６】
以上、本発明の実施形態について詳細に説明したが、本発明の範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１４７】
１１０  セラミック本体
１１１  誘電体層
１１２、１１３  第１及び第２サイドマージン部
１２１、１２２  第１及び第２内部電極
１３１、１３２  第１及び第２外部電極
【図１】
2020035992.tif 000003
【図２】
2020035992.tif 000004
【図３】
2020035992.tif 000005
【図４】
2020035992.tif 000006
【図５】
2020035992.tif 000007
【図６ａ】
2020035992.tif 000008
【図６ｂ】
2020035992.tif 000009
【図６ｃ】
2020035992.tif 000010
【図６ｄ】
2020035992.tif 000011
【図６ｅ】
2020035992.tif 000012
【図６ｆ】
2020035992.tif 000013